(57)【要約】【課題】高温保存した時の粘度安定性を充分に確保しつつ画像濃度を向上させ、かつ消泡性を向上させたインクジェット記録用インク、これを用いたインクカートリッジ、インクジェット記録装置、及びインクジェット記録方法の提供。【解決手段】少なくとも顔料、アルコールアルコキシレート系界面活性剤、水溶性有機溶剤、Ｎ−オクチル−２−ピロリドン、及び水を含有し、前記顔料が下記一般式（１）で表される化合物で分散されているインクジェット記録用インクにおいて、２５℃における最大泡圧法で測定した泡寿命１５ｍｓｅｃの動的表面張力が３６ｍＮ／ｍ以下であるインクジェット記録用インク。2012184287.tif 000006  式中、Ｒ１は炭素数１〜２０のアルキル基、アリル基、及びアラルキル基のいずれかを表す。Ｌは０〜７の整数を表し、ｎは２０〜８０の整数を表す。【選択図】なし【特許請求の範囲】
【請求項１】
少なくとも顔料、アルコールアルコキシレート系界面活性剤、水溶性有機溶剤、Ｎ−オクチル−２−ピロリドン、及び水を含有し、前記顔料が下記一般式（１）で表される化合物で分散されているインクジェット記録用インクにおいて、２５℃における最大泡圧法で測定した泡寿命１５ｍｓｅｃの動的表面張力が３６ｍＮ／ｍ以下であることを特徴とするインクジェット記録用インク。
【化３】
2012184287.tif 000005
式中、Ｒ１は炭素数１〜２０のアルキル基、アリル基、及びアラルキル基のいずれかを表す。Ｌは０〜７の整数を表し、ｎは２０〜８０の整数を表す。
【請求項２】
前記アルコールアルコキシレート系界面活性剤の含有量が１．５重量％以下であることを特徴とする請求項１に記載のインクジェット記録用インク。
【請求項３】
請求項１又は２に記載のインクジェット記録用インクを容器中に収容したことを特徴とするインクカートリッジ。
【請求項４】
請求項３に記載のインクカートリッジを搭載し、インクジェット記録用インクに刺激を印加し飛翔させて画像を形成するインク飛翔手段を有することを特徴とするインクジェット記録装置。
【請求項５】
請求項１又は２に記載のインクジェット記録用インクに刺激を印加し、該インクを飛翔させて画像を形成することを特徴とするインクジェット記録方法。
【発明の詳細な説明】
【技術分野】
【０００１】
本発明は、インクジェット記録用インク、これを用いたインクカートリッジ、インクジェット記録装置、インクジェット記録方法に関する。
【背景技術】
【０００２】
顔料を界面活性剤型分散剤で分散させたインクジェット記録用インクにおいて、インク中にアルコールアルコキシレート系界面活性剤を添加することで、高画質化を図る方法が既に知られている。しかし、該界面活性剤を用いたインクは、画像濃度が低く、高温保存したときの粘度安定性も不十分であるという問題があった。また、界面活性剤を添加すると表面張力が低下するため泡立ち易くなるという問題があった。
特許文献１には、画像品質を損なうことなく泡立ちが改善され、保存安定性及び吐出安定性に優れたインクジェット記録用インクを提供する目的で、顔料を界面活性剤型分散剤で分散させ、かつ、インク中にアルコールアルコキシレート系界面活性剤を含有させたインクが開示されている。このインクは顔料を界面活性剤型分散剤で分散させ、アルコールアルコキシレート系界面活性剤を含有させる点で本発明と類似しているが、２５℃における最大泡圧法で測定した泡寿命１５ｍｓｅｃの動的表面張力が３６ｍＮ／ｍより大きい。そのため、紙等の記録媒体にインク滴が着弾した際の滴の拡がりが小さく、ドットの埋まりが悪くなるため、画像濃度が不十分であるという問題は解消できていない。
また、前記インクにはシリコーン消泡剤を含有させることが記載されている。確かにシリコーン消泡剤によって消泡性は向上するが、消泡剤がインク中で均一に混ざらないため、消泡効果にバラツキが生じることがある。また、消泡剤成分がフィルターやノズルに付着することによる吐出乱れが起こる場合がある。
【発明の開示】
【発明が解決しようとする課題】
【０００３】
本発明は、高温保存した時の粘度安定性を充分に確保しつつ画像濃度を向上させ、かつ消泡性を向上させたインクジェット記録用インク、これを用いたインクカートリッジ、インクジェット記録装置、及びインクジェット記録方法の提供を目的とする。
【課題を解決するための手段】
【０００４】
上記課題は、次の１）〜５）の発明によって解決される。
１）  少なくとも顔料、アルコールアルコキシレート系界面活性剤、水溶性有機溶剤、Ｎ−オクチル−２−ピロリドン、及び水を含有し、前記顔料が下記一般式（１）で表される化合物で分散されているインクジェット記録用インクにおいて、２５℃における最大泡圧法で測定した泡寿命１５ｍｓｅｃの動的表面張力が３６ｍＮ／ｍ以下であることを特徴とするインクジェット記録用インク。
【化１】
2012184287.tif 000002
式中、Ｒ１は炭素数１〜２０のアルキル基、アリル基、及びアラルキル基のいずれかを表す。Ｌは０〜７の整数を表し、ｎは２０〜８０の整数を表す。
２）  前記アルコールアルコキシレート系界面活性剤の含有量が１．５重量％以下であることを特徴とする１）に記載のインクジェット記録用インク。
３）  １）又は２）に記載のインクジェット記録用インクを容器中に収容したことを特徴とするインクカートリッジ。
４）  ３）に記載のインクカートリッジを搭載し、インクに刺激を印加し飛翔させて画像を形成するインク飛翔手段を有することを特徴とするインクジェット記録装置。
５）  １）又は２）に記載のインクジェット記録用インクに刺激を印加し、該インクを飛翔させて画像を形成することを特徴とするインクジェット記録方法。
【発明の効果】
【０００５】
本発明によれば、高温保存した時の粘度安定性を充分に確保しつつ画像濃度を向上させ、かつ消泡性を向上させたインクジェット記録用インク、これを用いたインクカートリッジ、インクジェット記録装置、及びインクジェット記録方法を提供できる。
【図面の簡単な説明】
【０００６】
【図１】本発明のインクジェット記録装置の一例を示す図。
【発明を実施するための形態】
【０００７】
以下、上記本発明について詳しく説明する。
本発明のインクジェット記録用インク（以下、インクもいう）では、２５℃における最大泡圧法で測定した泡寿命１５ｍｓｅｃのインクの動的表面張力が３６ｍＮ／ｍ以下となるようなアルコールアルコキシレート系界面活性剤を添加することにより、記録媒体への着弾時の浸透性を向上させて画像濃度を向上させる。前記動的表面張力が３６ｍＮ／ｍよりも大きいと、インク滴が着弾した際の滴の拡がりが小さく、充分な画像濃度を得られないことがある。
アルコールアルコキシレート系界面活性剤の例としては、特開２００８−７９１７号公報、特開昭６０−２５５８９８号公報などに記載されている、エチレンオキシドとプロピレンオキシドを共重合し、該エチレンオキシドに由来するオキシエチレン及び該プロピレンオキシドに由来するオキシプロピレン単位が６〜１５であり、一方の末端にｔｅｒｔ−ブチル基及び分岐メチル基を有する界面活性剤などが挙げられる。その市販品としては、ＢＹＫ−ＤＹＮＷＥＴ８００（ビックケミー・ジャパン社製）などが挙げられる。
また、その添加量はインク全体の１．５重量％以下が好ましい。１．５重量％を超えると保存安定性が低下することがある。
【０００８】
本発明のインクにおける顔料の分散剤としては、下記一般式（１）で表される化合物を用いる。
【化２】
2012184287.tif 000003
式中、Ｒ１は炭素数１〜２０のアルキル基、アリル基、及びアラルキル基のいずれかを表す。Ｌは０〜７の整数を表し、ｎは２０〜８０の整数を表す。
前記一般式（１）において、ｎは２０〜８０の整数であるが、３０〜５０が好ましい。ｎが２０未満では分散安定性が低下する傾向があり、平均粒径が大きい顔料を含むインクとなるため満足な彩度が得られないことがある。また、８０を超えると、インクの粘度が高くなり、インクジェット記録方式での記録が困難になることがある。
Ｒ１における炭素数１〜２０のアルキル基としては、例えばメチル基、エチル基、プロピル基、ブチル基、イソプロピル基、などが挙げられる。
Ｒ１におけるアラルキル基としては、例えばベンジル、フェネチル、２−メチルベンジル、３−メチルベンジル、４−メチルベンジルなどが挙げられる。
【０００９】
前記一般式（１）で表される化合物の含有量は、顔料１重量部に対して０．５〜１．０重量部が好ましい。含有量が０．５重量部未満では顔料の分散が不十分となり、１．０重量部を超えるとインクの粘度が高くなり、インクジェット記録方式での記録が困難になることがある。
前記一般式（１）で表される化合物の例としては、ポリオキシエチレン（ｎ＝２０）−β−ナフチルエーテル、ポリオキシエチレン（ｎ＝４０）−β−ナフチルエーテル、ポリオキシエチレン（ｎ＝６０）−β−ナフチルエーテル、ポリオキシエチレン（ｎ＝８０）−β−ナフチルエーテルなどが挙げられる。これらの中でも、ポリオキシエチレン（ｎ＝４０）−β−ナフチルエーテルが特に好ましい。
【００１０】
本発明のインクには、消泡性向上のためＮ−オクチル−２−ピロリドンを含有させる。この化合物が存在すると、泡が発生したときの泡膜が不安定になるので消泡性が向上する。
Ｎ−オクチル−２−ピロリドンの含有量は、インク全体の０．１〜１．０重量％が好ましい。含有量が０．１重量％未満では充分な消泡効果を得られない。また、１．０重量％より多いとインクの粘度が高くなり、インクジェット記録方式での記録が困難になることがある。
【００１１】
本発明のインクには、上記の他に、保湿性、吐出安定性向上などのため水溶性有機溶剤を添加する。
その添加量は、インク全体の３０〜４０重量％が好ましい。添加量がこの範囲であれば、インクジェット記録装置内での水分蒸発によるインク増粘が抑制され、また記録媒体に着弾時には水分蒸発によるインク増粘で画像にじみが抑制され高画質な記録物を得ることができる。添加量が３０重量％未満では、インク中の水分が蒸発し易くなり、インクジェット記録装置内のインク供給系で、インクが増粘しインク詰まり等が生じることがある。また、添加量が４０重量％より多いと、インクを所望の粘度にするために顔料や樹脂等の固形分の減量が必要なことがあり、その場合、記録物の画像濃度が低下することがある。また、含有量が４０重量％より多いと、インクジェット記録装置内での増粘によるインク詰まりは発生しにくくなるが、一方で記録媒体に着弾時にもインクが増粘しにくくなり、ブリードが発生し易くなる。
【００１２】
水溶性有機溶剤としては、例えば、エチレングリコール、ジエチレングリコール、トリエチレングリコール、ポリエチレングリコール、ポリプロピレングリコール、１，３−ブチレングリコール、３−メチル−１，３−ブチレングリコール、１，５−ペンタンジオール、１，６−ヘキサンジオール、２−エチル−１，３−ヘキサンジオール、グリセリン、１，２，６−ヘキサントリオール、１，２，３−ブタントリオール、１，２，４−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエチルアミン等のアミン類、ジメチルスルホキシド、スルホラン、チオジエタノール等の含硫黄化合物、プロピレンカーボネイト、炭酸エチレン等が挙げられる。
これらの水溶性有機溶剤は、単独で又は２種類以上混合して使用することができる。
前記の中でも、１，３−ブチレングリコール、ジエチレングリコール、トリエチレングリコール及び／又はグリセリンを含むと、水分蒸発による吐出不良を防止する上で優れた効果が得られる。
【００１３】
本発明のインクに用いる顔料としては特に制限はなく、目的に応じて適宜選択することができ、例えば、無機顔料、及び有機顔料のいずれであってもよい。これらは１種を単独で使用しても２種以上を併用してもよい。
前記無機顔料としては、例えば、酸化チタン、酸化鉄、炭酸カルシウム、硫酸バリウム、水酸化アルミニウム、バリウムイエロー、紺青、カドミウムレッド、クロムイエロー、金属粉、カーボンブラック、などが挙げられる。これらの中でも、カーボンブラックが好ましい。カーボンブラックとしては、例えば、コンタクト法、ファーネス法、サーマル法などの公知の方法によって製造されたものが挙げられる。
前記有機顔料としては、例えば、アゾ顔料、アゾメチン顔料、多環式顔料、染料キレート、ニトロ顔料、ニトロソ顔料、アニリンブラック、などが挙げられる。これらの中でも、アゾ顔料、多環式顔料がより好ましい。
前記アゾ顔料としては、例えば、アゾレーキ、不溶性アゾ顔料、縮合アゾ顔料、キレートアゾ顔料、などが挙げられる。
前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料、などが挙げられる。
前記染料キレートとしては、例えば、塩基性染料型キレート、酸性染料型キレート、などが挙げられる。
【００１４】
黒色用のものとしては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、酸化チタン等の金属類、アニリンブラック（Ｃ．Ｉ．ピグメントブラック１）等の有機顔料、などが挙げられる。
前記カーボンブラックとしては、ファーネス法、チャネル法で製造されたカーボンブラックで、一次粒径が、１５〜４０ｎｍ、ＢＥＴ法による比表面積が、５０〜３００ｍ２／ｇ、ＤＢＰ吸油量が４０〜１５０ｍＬ／１００ｇ、揮発分が０．５〜１０％、ｐＨが２〜９を有するものが好ましい。
カーボンブラックとしては、市販品を用いることができ、例えば、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（いずれも、三菱化学社製）；Ｒａｖｅｎ７００、同５７５０、同５２５０、同５０００、同３５００、同１２５５（いずれも、コロンビア社製）；Ｒｅｇａｌ４００Ｒ、同３３０Ｒ、同６６０Ｒ、Ｍｏｇｕｌ  Ｌ、Ｍｏｎａｒｃｈ７００、同８００、同８８０、同９００、同１０００、同１１００、同１３００、Ｍｏｎａｒｃｈ１４００（いずれも、キャボット社製）；カラーブラックＦＷ１、同ＦＷ２、同ＦＷ２Ｖ、同ＦＷ１８、同ＦＷ２００、同Ｓ１５０、同Ｓ１６０、同Ｓ１７０、プリンテックス３５、同Ｕ、同Ｖ、同１４０Ｕ、同１４０Ｖ、スペシャルブラック６、同５、同４Ａ、同４（いずれも、デグッサ社製）、などが挙げられる。
【００１５】
イエローインクに使用できる顔料としては特に制限はなく、目的に応じて適宜選択することができ、例えばＣ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０、などが挙げられる。
【００１６】
マゼンタインクに使用できる顔料としては特に制限はなく、目的に応じて適宜選択することができ、例えばＣ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９、などが挙げられる。
【００１７】
シアンインクに使用できる顔料としては特に制限はなく、目的に応じて適宜選択することができ、例えばＣ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６、Ｃ．Ｉ．バットブルー４、Ｃ．Ｉ．バットブルー６０、などが挙げられる。
また、本発明で使用する各インクに含有される顔料は、本発明のために新たに製造されたものでも使用可能である。
なお、イエロー顔料としてピグメントイエロー７４、マゼンタ顔料としてピグメントレッド１２２、ピグメントバイオレッド１９、シアン顔料としてピグメントブルー１５：３を用いることにより、色調、耐光性が優れバランスの取れたインクを得ることができる。
【００１８】
本発明のインクにおける顔料の含有量は、インク全体の０．１〜５０．０重量％が好ましく、０．１〜２０．０重量％がより好ましい。
顔料の５０％体積平均粒子径（Ｄ５０）は、１５０ｎｍ以下が好ましく、１００ｎｍ以下がより好ましい。なお、ここでいう顔料の５０％体積平均粒子径（Ｄ５０）は、２３℃、５５％ＲＨの環境下において、日機装社製マイクロトラックＵＰＡで動的光散乱法により測定した値である。
【００１９】
本発明のインクには、分散安定性向上の目的で樹脂エマルジョンを添加してもよい。
樹脂エマルジョンの例としては、ＳＦ４６０、ＳＦ４６０Ｓ、ＳＦ４２０、ＳＦ１１０、ＳＦ３００、ＳＦ３６１（ウレタン系樹脂エマルジョン；いずれも日本ユニカー社製）、Ｗ５０２５、Ｗ５６６１（ウレタン系樹脂エマルジョン；三井武田ケミカル社製）などが挙げられる。
樹脂エマルジョンの添加量は、固形分でインク全体の０．５〜５．０重量％が好ましい。０．５重量％未満では、顔料の分散安定性が不十分になることがある。また、５．０重量％を超えると、インク中の固形分量が多くなりインク粘度が増加して吐出が困難になることがある。
【００２０】
本発明のインクには、さらに必要に応じて、ｐＨ調整剤、防腐防黴剤、防錆剤、酸化防止剤などの公知の種々の添加剤を添加することができる。
前記ｐＨ調整剤としては、調合されるインクに悪影響を及ぼさずにｐＨを７以上に調整できるものであれば特に制限はなく、目的に応じて任意の物質を使用することができる。
その例としては、ジエタノールアミン、トリエタノールアミン等のアミン、水酸化リチウム、水酸化ナトリウム、水酸化カリウム等のアルカリ金属元素の水酸化物；水酸化アンモニウム、第４級アンモニウム水酸化物、第４級ホスホニウム水酸化物、炭酸リチウム、炭酸ナトリウム、炭酸カリウム等のアルカリ金属の炭酸塩、などが挙げられる。
前記防腐防黴剤としては、例えば、１，２−ベンズイソチアゾリン−３−オン、デヒドロ酢酸ナトリウム、ソルビン酸ナトリウム、２−ピリジンチオール−１−オキサイドナトリウム、安息香酸ナトリウム、ペンタクロロフェノールナトリウム、等が挙げられる。
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト、などが挙げられる。
前記酸化防止剤としては、例えば、フェノール系酸化防止剤（ヒンダードフェノール系酸化防止剤を含む）、アミン系酸化防止剤、硫黄系酸化防止剤、りん系酸化防止剤、などが挙げられる。
【００２１】
ここで、本発明のインクカートリッジ及びインクジェット記録装置について、図１を参照して説明する。
図１において、本発明のインクジェット記録用インクが収容されるインクカートリッジ２０は、キャリッジ１８内に収納される。図１ではインクカートリッジ２０が複数設けられているが、必ずしも複数である必要はない。このような状態で、インクカートリッジ２０からキャリッジ１８に搭載された液滴吐出ヘッド１８ａにインクが供給される。なお、図１では、吐出ノズル面は下方向を向いているため見えないが、該吐出ノズルからインクが吐出される。
キャリッジ１８に搭載された液滴吐出ヘッド１８ａは、主走査モータ２６で駆動される
タイミングベルト２３によって、ガイドシャフト２１、２２にガイドされて移動する。
一方、特定のコート紙（画像支持体）はプラテン１９によって液滴吐出ヘッド１８ａと
対面する位置に置かれる。なお、図１中、１はインクジェット記録装置、２は本体筐体、
１６はギア機構、１７は副走査モータ、２５、２７はギア機構をそれぞれ示す。
【実施例】
【００２２】
以下、実施例及び比較例を示して本発明を更に具体的に説明するが、本発明はこれらの実施例により限定されるものではない。なお、例中の材料の配合割合を示す数値は、表中も含めて重量％である。
【００２３】
実施例１〜６、比較例１〜３
＜分散体の製造＞
下記表１に示す配合割合で、顔料（Ｃ．Ｉ．ピグメントレッド１２２）、一般式（１）で表される分散剤〔ポリオキシエチレン（ｎ＝４０）−β−ナフチルエーテル〕、及び水をプレミックスした後、ディスクタイプのビーズミル（シンマルエンタープライゼス社ＫＤＬ型、メディアとして直径０．３ｍｍのジルコニアボール使用）を用いて循環分散しマゼンタ色の顔料分散体を得た。
【００２４】
＜インクの製造＞
下記表１の実施例及び比較例の欄に示す配合割合の各材料を使用し、水溶性有機溶剤→界面活性剤→イオン交換水の順で調合し、３０分間撹拌した後、顔料分散体と樹脂エマルジョンを添加し、更に１時間撹拌した。
次いで、孔径０．８μｍのメンブランフィルターでろ過して各インクを得た。
【００２５】
＜動的表面張力＞
各インクの２５℃における泡寿命１５ｍｓｅｃの動的表面張力を、ＳＩＴＡ  Ｍｅｓｓｔｅｃｈｎｉｃ  ＧｍｂＨ社製のＳＩＴＡ  Ｄｙｎｏ  Ｔｅｓｔｅｒを用いて最大包圧法で測定した。
結果を表１に示す。
【００２６】
＜保存試験＞
各インクを密閉容器に入れて７０℃の環境下に１４日間保存した。保存前後のインク粘度を測定し、以下の基準で評価した。なお、インク粘度はＲ型粘度計（東機産業社製）を用いて、２５℃で測定した。結果を表１に示す。
〔評価基準〕
Ａ：保存前後の粘度変化率が５％未満
Ｂ：保存前後の粘度変化率が５％以上１０％未満
Ｃ：保存前後の粘度変化率が１０％以上
【００２７】
＜画像濃度＞
各インクをインクジェットプリンタ（リコー社製、ＩＰＳｉＯ  ＧＸ３０００）に充填し、２５℃、５０％ＲＨの環境下、マゼンタベタ画像を普通紙はやいモードでマイリサイクルペーパーＧＰ紙（ＮＢＳリコー社製）に印刷し、ベタ画像の測色をＸ−Ｒｉｔｅ９３８（Ｘ−Ｒｉｔｅ社製）で行い、以下の基準で評価した。結果を表１に示す。
〔評価基準〕
Ａ：画像濃度０．８４以上
Ｂ：画像濃度０．８４未満、０．８０以上
Ｃ：画像濃度０．８０未満
【００２８】
＜消泡性＞
各インクを、１０℃の環境下で、１００ｍＬのメスシリンダーに１０ｍＬ入れ、インクと気泡の体積合計が１００ｍＬになるまで一定圧力の空気を注入した。空気の注入を停止した直後から６００秒後の泡高さをメスシリンダーの目盛により目視で測定して、以下の基準で評価した。結果を表１に示す。
〔評価基準〕
Ａ：泡高さ２０ｍＬ未満
Ｂ：泡高さ２０ｍＬ以上、６０ｍＬ未満
Ｃ：泡高さ６０ｍＬ以上
【００２９】
＜均一性＞
各インクを調合後に密閉ガラス容器に入れて２５℃の環境下に静置した。２４時間静置した後、液面の状態を目視で観察して、インクに分散していない浮遊物が見られた場合は「×」、浮遊物が見られなかった場合を「○」として評価した。結果を表１に示す。
【００３０】
【表１】
2012184287.tif 000004
【００３１】
表１中の材料の詳細は次のとおりである。
・ＢＹＫ−ＤＹＮＷＥＴ８００；アルコールアルコキシレート系界面活性剤
（ビックケミー・ジャパン社製）
・ＥＰ−７０４５；アルコールアルコキシレート系界面活性剤
（株式会社日本触媒製）
・ＬＰ−１００；Ｎ−オクチル−２−ピロリドン（アイエスピー・ジャパン社製）
・Ｗ５０２５、Ｗ５６６１；三井化学ポリウレタン社製
・ＫＭ−７２Ｆ；シリコーン系消泡剤（信越化学工業社製）
【００３２】
上記表１から分かるように、実施例１〜６では、全ての評価項目について良好な結果が得られた。
これに対し、Ｎ−オクチル−２−ピロリドン及び消泡剤を添加しなかった比較例１は、消泡性が「Ｃ」であった。また、Ｎ−オクチル−２−ピロリドンに代えて、シリコーン系消泡剤を添加した比較例２では、消泡性は良好であったが、均一性が「×」であった。
また、ＢＹＫ−ＤＹＮＷＥＴ８００に代えて、ＥＰ−７０４５を用いた比較例３では、動的表面張力が３６ｍＮ／ｍより大きくなり、保存試験及び画像濃度が「Ｃ」であった。
【符号の説明】
【００３３】
１    インクジェット記録装置
２    本体筐体
１６    ギア機構
１７    副走査モータ
１８    キャリッジ
１８ａ  液滴吐出ヘッド
１９    プラテン
２０    インクカートリッジ
２１    ガイドシャフト
２２    ガイドシャフト
２３    タイミングベルト
２５    ギア機構
２６    主走査モータ
２７    ギア機構
【先行技術文献】
【特許文献】
【００３４】
【特許文献１】特開２００９−１６１７２６号公報
【図１】
2012184287.tif 000007